(57)【要約】【課題】高温状態でも良好に吸着することができ、かつ、積層しても容易に分離することができるガラス成形体を提供し、更に、かかるガラス成形体を用いて、情報記録媒体等に用いられるガラス基板及び情報記録媒体を効率よく製造するための製造方法を提供する。【解決手段】溶融ガラスを成形金型でプレス成形することによって製造され、表裏の成形転写面を有するガラス成形体において、成形転写面のうち一方の面は表面粗さ（Ｒａ）が０．０１μｍ〜０．１μｍの平滑面であり、他方の面は表面粗さ（Ｒａ）が０．１５μｍ〜５μｍの粗面である。【選択図】図１
2008208011.tif 000002
【特許請求の範囲】
【請求項１】
溶融ガラスを成形金型でプレス成形することによって製造され、表裏の成形転写面を有するガラス成形体において、
前記成形転写面のうち一方の面は表面粗さ（Ｒａ）が０．０１μｍ〜０．１μｍの平滑面であり、他方の面は表面粗さ（Ｒａ）が０．１５μｍ〜５μｍの粗面であることを特徴とするガラス成形体。
【請求項２】
ガラス成形体の成形転写面を研磨する工程を有するガラス基板の製造方法において、
前記ガラス成形体は、請求項１に記載のガラス成形体であり、
前記ガラス成形体の前記平滑面に吸着パッドを当接し、真空吸着によって前記ガラス成形体を移送する工程と、
移送された前記ガラス成形体を、前記平滑面と前記粗面とが対向するように積層して保持する工程と、
積層された前記ガラス成形体を１枚ずつに分離する工程と、
分離された前記ガラス成形体の前記成形転写面を研磨する工程と、を有することを特徴とするガラス基板の製造方法。
【請求項３】
請求項２に記載のガラス基板の製造方法により製造されたガラス基板に、情報を記録するための記録層を形成する工程を有することを特徴とする情報記録媒体の製造方法。
【発明の詳細な説明】
【技術分野】
【０００１】
本発明は、表裏の成形転写面を有するガラス成形体、該ガラス成形体を用いたガラス基板の製造方法及び情報記録媒体の製造方法に関する。
【背景技術】
【０００２】
磁気、光、光磁気等の性質を利用した記録層を有する情報記録媒体のなかで、代表的なものとして磁気ディスクがある。磁気ディスク用基板として、従来アルミニウム基板が広く用いられていた。しかし、近年、記録密度向上のための磁気ヘッド浮上量の低減の要請に伴い、アルミニウム基板よりも表面の平滑性に優れ、しかも表面欠陥が少ないことから磁気ヘッド浮上量の低減を図ることができるガラス基板を磁気ディスク用基板として用いる割合が増えてきている。
【０００３】
このような磁気ディスク等に用いられるガラス基板は、ブランク材と呼ばれる円板状ガラスに研磨加工等を施すことによって製造される。このようなブランク材は、プレス成形によって製造する方法や、フロート法等によって作製された板ガラスを切断して製造する方法等が知られている。中でも特に高い生産性が期待できる方法として、溶融ガラスを直接プレス成形して製造されたガラス成形体をブランク材として用いる方法が注目されている（例えば、特許文献１を参照。）。
【特許文献１】特開平１０−２３６８３１号公報
【発明の開示】
【発明が解決しようとする課題】
【０００４】
溶融ガラスをプレス成形して製造されたガラス成形体は、研削・研磨工程など情報記録媒体等に用いられるガラス基板を製造するための次工程に移送される。この際、ガラス成形体の成形転写面に吸着パッドを当接させ、真空吸着によってガラス成形体を移送するのが一般的である。しかし、生産効率を上げるため、プレス成形後短時間のうちにガラス成形体を移送する場合には、ガラス成形体がまだ十分に冷却されず高温であるため、成形転写面に当接させる吸着パッドには耐熱性の高い素材を用いる必要がある。耐熱性の高い素材として、各種金属やセラミックス等が挙げられるが、これらは比較的硬く変形しにくいため、成形転写面の表面状態によってはうまく真空状態を作ることができずに吸着に失敗して、製造ラインを停止させてしまうという問題があった。
【０００５】
また、次工程への移送のために回収されたガラス成形体は、多数積層した状態で保持、保管されるのが一般的である。しかし、ガラス成形体の成形転写面の表面状態によっては、成形転写面同士が張り付いて分離が困難になってしまう場合があった。張り付きを防止するために、スペーサを介してガラス成形体を積層する方法もあるが、スペーサの装着と除去に多大の労力が必要となり、生産効率を阻害する要因となっていた。
【０００６】
本発明は上記のような技術的課題に鑑みてなされたものであり、本発明の目的は、高温状態でも良好に吸着することができ、かつ、積層しても容易に分離することができるガラス成形体を提供し、更に、かかるガラス成形体を用いて、情報記録媒体等に用いられるガラス基板及び情報記録媒体を効率よく製造するための製造方法を提供することである。
【課題を解決するための手段】
【０００７】
上記の課題を解決するために、本発明は以下の特徴を有するものである。
【０００８】
１．  溶融ガラスを成形金型でプレス成形することによって製造され、表裏の成形転写面を有するガラス成形体において、前記成形転写面のうち一方の面は表面粗さ（Ｒａ）が０．０１μｍ〜０．１μｍの平滑面であり、他方の面は表面粗さ（Ｒａ）が０．１５μｍ〜５μｍの粗面であることを特徴とするガラス成形体。
【０００９】
２．  ガラス成形体の成形転写面を研磨する工程を有するガラス基板の製造方法において、前記ガラス成形体は、前記１に記載のガラス成形体であり、前記ガラス成形体の前記平滑面に吸着パッドを当接し、真空吸着によって前記ガラス成形体を移送する工程と、移送された前記ガラス成形体を、前記平滑面と前記粗面とが対向するように積層して保持する工程と、積層された前記ガラス成形体を１枚ずつに分離する工程と、分離された前記ガラス成形体の前記成形転写面を研磨する工程と、を有することを特徴とするガラス基板の製造方法。
【００１０】
３．  前記２に記載のガラス基板の製造方法により製造されたガラス基板に、情報を記録するための記録層を形成する工程を有することを特徴とする情報記録媒体の製造方法。
【発明の効果】
【００１１】
本発明によれば、成形転写面のうち平滑面に吸着パッドを当接することで、硬い吸着パッドを用いる場合であっても吸着パッドと成形転写面とを十分に密着させることができ、ガラス成形体を良好に吸着することができる。また、平滑面と粗面とが対向するように積層することで、重なった面の隙間に空気が入り込みやすく、容易に分離することができる。従って、かかるガラス成形体を用いることで、情報記録媒体等に用いられるガラス基板や情報記録媒体を効率よく製造することができる。
【発明を実施するための最良の形態】
【００１２】
以下、本発明の実施の形態について図１〜図６を参照しながら詳細に説明する。
【００１３】
（ガラス成形体）
図１は、本発明のガラス成形体の例を示す図である。図１（ａ）はガラス成形体１０の斜視図、図１（ｂ）はガラス成形体１０を側面から見た図である。
【００１４】
ガラス成形体１０は、溶融ガラスを成形金型でプレス成形することによって製造された円板状のガラス成形体であり、二つの成形転写面１１、１２と側面１３とを有している。成形転写面１１、１２は成形金型の転写によって形成された面であり、成形転写面１１と１２は表面粗さ（Ｒａ）が異なっている。成形転写面１１は表面粗さ（Ｒａ）が０．０１μｍ〜０．１μｍの平滑面であり、成形転写面１２は表面粗さ（Ｒａ）が０．１５μｍ〜５μｍの粗面である。側面１３は、成形金型と接触せずに形成された自由面であっても良いし、成形金型との接触によって形成された転写面であっても良い。
【００１５】
ガラス成形体１０を吸着して移送する際、表面粗さ（Ｒａ）の小さい平滑面である成形転写面１１に吸着パッドを当てることで、硬く変形しにくい吸着パッドを用いる場合であっても隙間を生じることなく密着させることができ、良好に吸着を行うことができる。
【００１６】
吸着パッドと成形転写面とを隙間なく密着させるためには、平滑面の表面粗さ（Ｒａ）は小さい方が好ましい。通常、表面粗さ（Ｒａ）が０．１μｍ以下であれば、吸着パッドを十分に密着させることができる。一方、平滑面の表面粗さ（Ｒａ）が０．０１μｍ未満の場合には、プレス成形の際に成形金型とガラス成形体とが張り付き、離型のための冷却に時間がかかる場合がある。このような観点から、平滑面の表面粗さ（Ｒａ）を０．０１μｍ〜０．１μｍとすることにより、ガラス成形体１０の吸着を良好に行い、情報記録媒体用ガラス基板を効率よく製造することができる。
【００１７】
使用できる吸着パッドの材質は、吸着時のガラス成形体１０の温度に耐えるだけの耐熱性があれば特に制限されず、各種金属やセラミックス、耐熱性樹脂等の公知の材質の中から適宜選択することができる。
【００１８】
また、ガラス成形体１０は表面粗さ（Ｒａ）の大きい粗面である成形転写面１２を有しているため、複数のガラス成形体１０を平滑面と粗面とが対向するように積層することで、成形転写面同士が強固に張り付くことなく容易に分離することができる。成形転写面同士の隙間に空気を入り込みやすくして分離を容易にするためには、粗面の表面粗さ（Ｒａ）は大きい方が好ましい。通常は、粗面の表面粗さ（Ｒａ）を０．１５μｍ以上とすることで成形転写面同士の張り付きを十分に防止することができる。一方、粗面の表面粗さ（Ｒａ）が５μｍよりも大きくなると、情報記録媒体に用いられるガラス基板を製造するための研磨工程等に必要以上に多大な時間と労力が必要になってしまう。このような観点から、粗面の表面粗さ（Ｒａ）を０．１５μｍ〜５μｍとすることで、ガラス成形体を積層する際の張り付きを防止すると共に、情報記録媒体用ガラス基板を効率よく製造することができる。
【００１９】
なお、ここで表面粗さ（Ｒａ）とは、ＪＩＳ  Ｂ０６０１：２００１で規定されている算術平均高さＲａのことをいう。表面粗さ（Ｒａ）は、市販の触針式表面粗さ測定機等を用いて測定することができる。
【００２０】
（ガラス成形体の製造方法）
本発明のガラス成形体は、溶融ガラスを成形金型でプレス成形することによって製造される。図２は、ガラス成形体１０のプレス成形に用いる成形金型の例を示す図である。成形金型２０は、ガラス成形体１０の成形転写面１２（粗面）を形成するための成形面２３を有する下型２１と、ガラス成形体１０の成形転写面１１（平滑面）を形成するための成形面２４を有する上型２２とを備えている。
【００２１】
成形面２３は成形転写面１２に、成形面２４は成形転写面１１に、それぞれ対応する表面粗さ（Ｒａ）としておく。ただし、成形面２３と成形転写面１２、あるいは、成形面２４と成形転写面１１は、いずれも完全に等しい表面粗さ（Ｒａ）とはならないため、成形転写面１１、１２の表面粗さ（Ｒａ）が上記範囲となるように、成形面２３、２４の表面粗さ（Ｒａ）を適宜調整する。通常は、成形金型２０の成形面２３、２４の表面形状が完全に転写されずに少しなまった形状となることが多いため、成形面２３、２４の表面粗さ（Ｒａ）は、製造するガラス成形体の成形転写面１１、１２の表面粗さ（Ｒａ）よりもすこし大きくしておく。
【００２２】
なお、ここでは、下型２１の成形面２３をガラス成形体１０の粗面を形成するための面、上型２２の成形面２４をガラス成形体１０の平滑面を形成するための面としたが、これに限定されるものではなく、この逆の構成とすることもできる。
【００２３】
下型２１、上型２２の材質は、各種の耐熱性ステンレス鋼、炭化タングステンを主成分とする超硬材料、炭化珪素、窒化珪素、窒化アルミニウム、カーボンやこれらの複合材料など、ガラス基板のプレス成形に用いる成形金型の材質として公知の材料の中から適宜選択して用いることができる。また、耐熱性、耐酸化性等の向上のため、これらの材料の表面に各種金属やセラミックス、カーボンなどの保護膜を形成したものを用いることもできる。下型２１と上型２２とを同一の材料で構成しても良いし、それぞれ別の材料で構成しても良い。
【００２４】
成形面２３、２４の表面粗さ（Ｒａ）を調整するためには、これらの面を仕上げる際の研磨加工や研削加工の条件を適宜設定すれば良い。また、一旦両方の成形面の表面粗さ（Ｒａ）を小さく仕上げた後、成形面２３を、ブラスト処理やエッチング処理によって粗面化しても良い。粗面化は、大気中での加熱による酸化処理によって行うこともできる。また、成形面２３に保護膜が形成されている場合、先ず下地面を粗面化し、その上に保護膜を形成しても良いし、先に保護膜を形成してから、形成された保護膜を粗面化しても良い。
【００２５】
プレス成形は、先ず下型２１の成形面２３に溶融ガラスを供給し、その後下型２１の成形面２３と上型２２の成形面２４とで溶融ガラスを加圧することにより行う。図３は、溶融ガラスを供給する工程における下型２１と溶融ガラス３０等を示す模式図である。始めに、流出ノズル３１から溶融ガラス３０を流出して、所定温度に加熱された下型２１の成形面２３に供給する（図３（ａ））。次に、ブレード３２によって溶融ガラス３０を切断し、所定量の溶融ガラス３０を分離する（図３（ｂ））。
【００２６】
ガラス材料に特に制限はなく、用途に応じて適宜選択することができる。情報記録媒体用ガラス基板として用いる場合には、耐衝撃性や耐振動性に優れる化学強化ガラスや結晶化ガラスが特に好ましい。化学強化が可能なガラス材料としては、例えば、ＳｉＯ2、Ｎａ2Ｏ、ＣａＯを主成分としたソーダライムガラス；ＳｉＯ2、Ａｌ2Ｏ3、Ｒ2Ｏ（Ｒ＝Ｋ、Ｎａ、Ｌｉ）を主成分としたアルミノシリケートガラス；ボロシリケートガラス；Ｌｉ2Ｏ−ＳｉＯ2系ガラス；Ｌｉ2Ｏ−Ａｌ2Ｏ3−ＳｉＯ2系ガラス；Ｒ’Ｏ−Ａｌ2Ｏ3−ＳｉＯ2系ガラス（Ｒ’＝Ｍｇ、Ｃａ、Ｓｒ、Ｂａ）などが挙げられる。
【００２７】
また、下型２１の温度に特に制限はなく、ガラスの種類やガラス成形体のサイズ等によって適宜決定すればよい。下型２１の温度が低すぎるとガラス基板の平面度が悪化したり、転写面へのしわの発生等の問題が起こる。逆に、必要以上に温度を高くしすぎると、ガラスとの融着が発生したり、金型の劣化が著しくなることから好ましくない。通常は、成形するガラスのＴｇ（ガラス転移点）−２００℃からＴｇ＋１００℃程度の温度範囲とすることが好ましい。
【００２８】
下型２１の加熱手段にも特に制限はなく、公知の加熱手段の中から適宜選択して用いることができる。例えば、下型２１の内部に埋め込んで使用するカートリッジヒーターや、下型２１の外側に接触させて使用するシート状のヒーターなどを用いることができる。また、赤外線加熱装置や、高周波誘導加熱装置を用いて加熱することもできる。
【００２９】
図４は、溶融ガラスを加圧する工程における成形金型２０と溶融ガラス３０とを示す模式図である。溶融ガラス３０が供給された下型２１は、上型２２と対向する位置まで移動する。その後、下型２１の成形面２３と、上型２２の成形面２４とで溶融ガラス３０を加圧する。溶融ガラス３０は、成形面２３及び成形面２４との接触面から放熱することによって冷却・固化し、ガラス成形体１０となる。
【００３０】
なお、上型２２は、下型２１と同様に所定温度に加熱されている。加熱温度や加熱手段については上述の下型２１の場合と同様である。加熱温度は下型２１と同じであっても良いし異なっていても良い。
【００３１】
下型２１と上型２２に荷重を負荷するための加圧手段は、公知の加圧手段を適宜選択して用いることができる。例えば、エアシリンダ、油圧シリンダ、サーボモータを用いた電動シリンダ等が挙げられる。
【００３２】
（ガラス基板の製造方法）
図５は、本発明のガラス基板の製造方法によって製造した情報記録媒体用ガラス基板の例を示す図である。図５（ａ）は情報記録媒体用ガラス基板４０の斜視図、図５（ｂ）は断面図である。情報記録媒体用ガラス基板４０は中心穴４３が形成された円板状のガラス基板であって、表裏の主表面４１、外周端面４４、内周端面４５を有している。外周端面４４と内周端面４５には、それぞれ面取り部４６、４７が形成されている。
【００３３】
図６は、本発明のガラス基板の製造方法の例を示すフローチャートである。本発明のガラス基板の製造方法は、プレス成形によって製造されたガラス成形体１０を用いて情報記録媒体等に用いられるガラス基板を製造する方法であり、ガラス成形体を真空吸着によって移送する工程（Ｓ１）、移送されたガラス成形体を積層して保持する工程（Ｓ２）、積層されたガラス成形体を１枚ずつに分離する工程（Ｓ３）、分離されたガラス成形体の成形転写面１１、１２を研磨する工程（Ｓ４）を有している。
【００３４】
ガラス成形体を真空吸着によって移送する工程（Ｓ１）では、表面粗さ（Ｒａ）の小さい平滑面に吸着パッドを当接し真空吸着によってガラス成形体を移送する。そのため、硬く変形しにくい吸着パッドを用いる場合であっても吸着パッドを十分に密着させることができ、ガラス成形体１０を良好に吸着できるため、ガラス基板を効率よく製造することができる。
【００３５】
移送されたガラス成形体を積層して保持する工程（Ｓ２）では、移送されたガラス成形体を、平滑面と粗面とが対向するように積層して保持する。ガラス成形体を積層した状態で保持することで、まとめて保管や搬送ができるだけでなく、積層した状態で後述の中心孔の穿孔加工、あるいは内外周端面の研削加工等の加工を行うこともできる。平滑面と粗面とが対向するように積層するため、成形転写面同士の張り付きを十分に防止することができ、ガラス基板を効率よく製造することができる。
【００３６】
積層されたガラス成形体を１枚ずつに分離する工程（Ｓ３）の後、分離されたガラス成形体の成形転写面１１、１２を研磨する工程（Ｓ４）によって、主表面４１を、最終的に情報記録媒体用ガラス基板として要求される平滑性に仕上げる。研磨の方法は、情報記録媒体用ガラス基板の製造方法として用いられる公知の方法をそのまま用いることができる。例えば、対向配置した２つの回転可能な定盤の対向する面にパッドを貼り付け、２つのパッド間にガラス成形体を配置し、成形転写面にパッドを接触させながら回転させると同時に研磨剤を供給する方法で行うことができる。また、研磨剤の粒度やパッドの種類を変えて、粗研磨工程、精密研磨工程といったように複数の工程に分けて研磨を行うことも好ましい。
【００３７】
研磨剤としては、例えば、酸化セリウム、酸化ジルコニウム、酸化アルミニウム、酸化マンガン、コロイダルシリカ、ダイヤモンドなどが挙げられる。この中でも、ガラスとの反応性が高く、短時間で平滑な研磨面が得られる酸化セリウムを用いることが好ましい。
【００３８】
パッドは硬質パッドと軟質パッドとに分けられるが、必要に応じて適宜選択して用いることができる。硬質パッドとしては、硬質ベロア、ウレタン発泡、ピッチ含有スウェード等を素材とするパッドが挙げられ、軟質パッドとしては、スウェードやベロア等を素材とするパッドが挙げられる。
【００３９】
また、本発明のガラス基板の製造方法においては、ガラス成形体の成形転写面を研磨する研磨工程の他、内外周加工工程やラッピング工程を行うことが好ましい。内外周加工工程は、中心孔の穿孔加工、外周端面や内周端面の形状や寸法精度確保のための研削加工、内外周端面の研磨加工等を行う工程であり、ラッピング工程は、記録層が形成される面の平面度、厚み、平行度等を満足させるため、研磨工程の前にラッピング加工を行う工程である。更に、ガラス基板の材料として化学強化ガラスや結晶化ガラスを用いる場合には、加熱された化学強化処理液にガラス基板を浸漬してイオン交換を行う化学強化工程や、熱処理によって結晶化を行う結晶化工程等を必要に応じて適宜行うことができる。これらの内外周加工工程、ラッピング工程、化学強化工程、結晶化工程等の各工程は、情報記録媒体用ガラス基板の製造方法として通常用いられている方法により行うことができる。
【００４０】
なお、本発明のガラス基板の製造方法においては、上記以外の種々の工程を有していても良い。例えば、ガラス基板の内部歪みを緩和するための熱処理を行うアニール工程、ガラス基板の強度の信頼性確認のためのヒートショック工程、ガラス基板の表面に残った研磨剤や化学強化処理液等の異物を除去する洗浄工程、種々の検査・評価工程等を有していても良い。
【００４１】
ガラス基板の大きさに特に制限はない。例えば、外径が２．５インチ、１．８インチ、１インチ、０．８インチ等種々の大きさのガラス基板を製造することができる。また、ガラス基板の厚みにも制限はない。例えば、１ｍｍ、０．６４ｍｍ、０．４ｍｍ等種々の厚みのガラス基板を製造することができる。
【００４２】
（情報記録媒体の製造方法）
上述の方法により製造された情報記録媒体用ガラス基板４０の主表面４１の上に、情報を記録するための記録層を形成することで情報記録媒体を製造することができる。記録層は特に限定されず、磁気、光、光磁気等の性質を利用した種々の記録層を用いることができるが、特に磁性層を記録層として用いた情報記録媒体（磁気ディスク）の製造に好適である。
【００４３】
磁性層に用いる磁性材料としては、特に制限はなく公知の材料を適宜選択して用いることができる。例えば、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＳｉＯなどが挙げられる。また、磁性層を非磁性膜（例えば、Ｃｒ、ＣｒＭｏ、ＣｒＶなど）で分割してノイズの低減を図った多層構成としてもよい。
【００４４】
磁性層として、上記のＣｏ系材料の他、フェライト系や鉄−希土類系の材料や、ＳｉＯ2、ＢＮなどからなる非磁性膜中にＦｅ、Ｃｏ、ＣｏＦｅ、ＣｏＮｉＰｔ等の磁性粒子が分散された構造のグラニュラーなどを用いることもできる。磁性層は、面内型、垂直型の何れであっても良い。
【００４５】
磁性膜の形成方法としては、公知の方法を用いることができる。例えば、スパッタリング法、無電解メッキ法、スピンコート法などが挙げられる。
【００４６】
磁気ディスクには、更に必要により下地層、保護層、潤滑層等を設けても良い。これらの層はいずれも公知の材料を適宜選択して用いることができる。下地層の材料としては、例えば、Ｃｒ、Ｍｏ、Ｔａ、Ｔｉ、Ｗ、Ｖ、Ｂ、Ａｌ、Ｎｉなどが挙げられる。保護層の材料としては、例えば、Ｃｒ、Ｃｒ合金、Ｃ、ＺｒＯ2、ＳｉＯ2などが挙げられる。また、潤滑層としては、例えば、パーフロロポリエーテル（ＰＦＰＥ）等からなる液体潤滑剤を塗布し、必要に応じ加熱処理を行ったものなどが挙げられる。
【実施例】
【００４７】
（実施例１〜３）
成形金型として、下型２１の成形面２３の表面粗さ（Ｒａ）を０．２μｍ、上型２２の成形面２４の表面粗さ（Ｒａ）を０．０１３μｍ（実施例１）、０．１μｍ（実施例２）、０．１３μｍ（実施例３）としたものを用いた。表面粗さ（Ｒａ）の調整は、研削加工の砥石の砥粒度を調整することにより行った。上型及び下型の材質にはＳＵＳ３１０Ｓを用いた。
【００４８】
下型２１と上型２２を共に４００℃に加熱し、溶融ガラスを下型２１の成形面２３に供給した後、上型２２の成形面２４との間でプレス成形を行った。ガラス材料はボロシリケートガラスを用いた。上下の金型で５秒間加圧した後、型開きを行って加圧を解除した。
【００４９】
ガラス成形体が３００℃まで冷却された時点で吸着によりガラス成形体を回収し、上型２２の成形面２４によって形成された成形転写面１１（平滑面）と、下型２１の成形面２３によって形成された成形転写面１２（粗面）の表面粗さ（Ｒａ）を測定した。平滑面の表面粗さ（Ｒａ）は、０．０１μｍ（実施例１）、０．０７μｍ（実施例２）、０．１μｍ（実施例３）であり、粗面の表面粗さ（Ｒａ）はいずれも０．１５μｍであった。それぞれ５０枚のガラス成形体を作製し、吸着ミスの発生回数を調査した。この際、上型２２の成形面２４によって形成された成形転写面１１を吸着面とした。ガラス成形体の外径は７０ｍｍ、ガラス基板の厚みは１ｍｍであった。吸着パッドは、パッド径が２５ｍｍのアルミニウム製であり、成形転写面１１の中心部に当てて使用した。
【００５０】
更に、回収したガラス成形体を、平滑面と粗面が対向するように２０枚積層した。最も上に積層されたガラス基板の平滑面に吸着パッドを当てて吸着し、１枚のガラス基板を水平に滑らせるように移動して分離した。同様に上から順に２０枚のガラス基板を全て分離して、分離の可否を判断した。
【００５１】
結果を表１に示す。実施例１〜３は、いずれも吸着ミスは発生せず、積層後の分離も良好であった。
【００５２】
【表１】
2008208011.tif 000003
【００５３】
（比較例１）
成形金型として、下型２１の成形面２３、及び、上型２２の成形面２４の表面粗さ（Ｒａ）を共に０．２μｍとしたものを用いた。
【００５４】
実施例１〜３と同様にガラス成形体を作製し、吸着ミスの評価を行った。結果を表１に併せて示す。成形転写面１１、１２の表面粗さ（Ｒａ）は共に０．１５μｍであった。本比較例１では、吸着ミスが５０回中６回発生し、その都度装置を停止させなければならなかった。吸着を良好に行えないため、積層後の分離の評価は行うことができなかった。
【００５５】
（実施例４、５）
成形金型として、上型２２の成形面２４の表面粗さ（Ｒａ）を０．１３μｍ、下型２１の成形面２３の表面粗さ（Ｒａ）を１．３５μｍ（実施例４）、６．８μｍ（実施例５）としたものを用い、実施例１〜３と同様にガラス成形体の作製と評価を行った。
【００５６】
結果を表１に併せて示す。平滑面の表面粗さ（Ｒａ）は、いずれも０．１μｍであり、粗面の表面粗さ（Ｒａ）は１μｍ（実施例４）、５μｍ（実施例５）であった。実施例４、５は、いずれも吸着ミスは発生せず、積層後の分離も良好であった。
【００５７】
（比較例２）
成形金型として、下型２１の成形面２３、及び、上型２２の成形面２４の表面粗さ（Ｒａ）を共に０．１３μｍとしたものを用い、実施例１〜３と同様にガラス成形体の作製と評価を行った。
【００５８】
結果を表１に併せて示す。成形転写面１１、１２の表面粗さ（Ｒａ）は０．１μｍであった。５０枚のガラス成形体を回収する際の吸着ミスは発生しなかった。しかし、回収したガラス成形体を積層すると、積層されたガラス成形体の成形転写面同士が張り付き、再度１枚ずつに分離することができなかった。
【図面の簡単な説明】
【００５９】
【図１】本発明のガラス成形体の例を示す図である。
【図２】ガラス成形体１０のプレス成形に用いる成形金型の例を示す図である。
【図３】溶融ガラスを供給する工程における下型２１と溶融ガラス３０等を示す模式図である。
【図４】溶融ガラスを加圧する工程における成形金型２０と溶融ガラス３０とを示す模式図である。
【図５】本発明のガラス基板の製造方法によって製造した情報記録媒体用ガラス基板の例を示す図である。
【図６】本発明のガラス基板の製造方法の例を示すフローチャートである。
【符号の説明】
【００６０】
１０  ガラス成形体
１１  成形転写面（平滑面）
１２  成形転写面（粗面）
１３  側面
２０  成形金型
２１  下型
２２  上型
２３、２４  成形面
３０  溶融ガラス
４０  情報記録媒体用ガラス基板
【図１】
2008208011.tif 000004
【図２】
2008208011.tif 000005
【図３】
2008208011.tif 000006
【図４】
2008208011.tif 000007
【図５】
2008208011.tif 000008
【図６】
2008208011.tif 000009